(57)【要約】      （修正有）【課題】金属酸化物をチャネルに用いた電界効果型トランジスタにおいて、ゲート絶縁層とチャネル層との間の界面が良好な構造を提供する。【解決手段】基板１と、前記基板１上に、ゲート電極５と、ゲート絶縁層６と、チャネル層４と、ソース電極２と、ドレイン電極３と、を有し、前記ゲート絶縁層６及び前記チャネル層４は、ガリウム（Ｇａ）及び酸素（Ｏ）を少なくとも構成元素とする層である、電界効果型トランジスタ。【選択図】図１
2010212436.tif 000002
【特許請求の範囲】
【請求項１】
基板と、
前記基板上に、ゲート電極と、ゲート絶縁層と、チャネル層と、ソース電極と、ドレイン電極と、を有し、
前記ゲート絶縁層及び前記チャネル層は酸化ガリウムを含む、電界効果型トランジスタ。
【請求項２】
前記ゲート絶縁層に含まれる前記酸化ガリウムにおける、ガリウム（Ｇａ）の原子数をＩＧａ、酸素（Ｏ）の原子数をＩＯとしたとき、ＩＯ／ＩＧａの値は１．３以上１．５以下である、請求項１に記載の電界効果型トランジスタ。
【請求項３】
前記ゲート絶縁層に含まれる前記酸化ガリウムにおける、ガリウム（Ｇａ）の原子数をＩＧａ、酸素（Ｏ）の原子数をＩＯとし、前記チャネル層に含まれる前記酸化ガリウムにおける、ガリウム（Ｇａ）の原子数をＳＧａ、酸素（Ｏ）の原子数をＳＯとしたとき、ＳＯ／ＳＧａの値はＩＯ／ＩＧａの値よりも小さい、請求項１又は請求項２に記載の電界効果型トランジスタ。
【請求項４】
前記基板は可撓性を有する、請求項１から請求項３までのいずれか１項に記載の電界効果型トランジスタ。
【請求項５】
前記ゲート絶縁層及び前記チャネル層は、有機ガリウム化合物と活性化した酸素とを、酸素及び水素の少なくとも一方を含む雰囲気下にて１００℃以下で反応させる工程を経て形成された、請求項１から請求項４までのいずれか１項に記載の電界効果型トランジスタ。
【発明の詳細な説明】
【技術分野】
【０００１】
本発明は、電界効果型トランジスタに関する。
【背景技術】
【０００２】
電界効果型トランジスタ（ＦＥＴ）はゲート電極、ソース電極、ドレイン電極をもつ素子であり、ゲート電極に電圧を印加してソース、ドレイン電極間のチャネル層に流れる電流を制御しすることによりスイッチング機能を発現させる電子素子である。特に、基板上に作製したＦＥＴは、薄膜トランジスタ（ＴＦＴ）と呼ばれている。このＴＦＴとして現在よく用いられているのが、多結晶シリコンあるいはアモルファスシリコンをチャネル層に用いた金属−絶縁体−半導体電界効果型トランジスタ（ＭＩＳ−ＦＥＴ）である。
上記のトランジスタをプラスチック等の基板に作製するためには、低温でＴＦＴを作成する必要があり、例えば有機物を用いる方法が提案されている。
【０００３】
一方、現在、チャネル層に用いる材料として金属酸化物が注目されている。これらの材料は、可視光に対して透明であるものが多く、さらに低温で作製されたものも報告されており、いわゆる、フレキシブルディスプレイ等への適用が期待されている。
それらのうち、例えばＳｎＯ２、ＺｎＯなどを主成分としてチャネル層に用いられるＴＦＴが開発されている。これらは比較的低温で作製でき、プラスチック基板上に作製が可能である。また非特許文献１では、錫をドープした酸化ガリウムをチャネル層に用いたトランジスタが開示されている。
さらに最近では、ＩｎＧａＺｎＯ４をチャネル層に用いたＴＦＴが報告されている（例えば特許文献１から２、非特許文献２等）。このトランジスタは室温で作製可能で、可視光に対して透明である。
【先行技術文献】
【特許文献】
【０００４】
【特許文献１】特開２００７−２８８１５６号公報
【特許文献２】特開２００６−１６５５２９号公報
【非特許文献】
【０００５】
【非特許文献１】Ａｐｐｌ．Ｐｈｙｓ．Ｌｅｔｔ．，８８，０９２１０６（２００６）
【非特許文献２】Ｎａｔｕｒｅ，４３２，４８８（２００４）
【発明の概要】
【発明が解決しようとする課題】
【０００６】
本発明は、ゲート絶縁層及びチャネル層が酸化ガリウムを含まない場合に比較して、ゲート絶縁層とチャネル層との間の界面が良好な電界効果型トランジスタを提供することにある。
【課題を解決するための手段】
【０００７】
上記課題は、以下の手段により解決される。即ち、
請求項１に係る発明は、
基板と、
前記基板上に、ゲート電極と、ゲート絶縁層と、チャネル層と、ソース電極と、ドレイン電極と、を有し、
前記ゲート絶縁層及び前記チャネル層は酸化ガリウムを含む、電界効果型トランジスタである。
【０００８】
請求項２に係る発明は、
前記ゲート絶縁層に含まれる前記酸化ガリウムにおける、ガリウム（Ｇａ）の原子数をＩＧａ、酸素（Ｏ）の原子数をＩＯとしたとき、ＩＯ／ＩＧａの値は１．３以上１．５以下である、請求項１に記載の電界効果型トランジスタである。
【０００９】
請求項３に係る発明は、
前記ゲート絶縁層に含まれる前記酸化ガリウムにおける、ガリウム（Ｇａ）の原子数をＩＧａ、酸素（Ｏ）の原子数をＩＯとし、前記チャネル層に含まれる前記酸化ガリウムにおける、ガリウム（Ｇａ）の原子数をＳＧａ、酸素（Ｏ）の原子数をＳＯとしたとき、ＳＯ／ＳＧａの値はＩＯ／ＩＧａの値よりも小さい、請求項１又は請求項２に記載の電界効果型トランジスタである。
【００１０】
請求項４に係る発明は、
前記基板は可撓性を有する、請求項１から請求項３までのいずれか１項に記載の電界効果型トランジスタである。
【００１１】
請求項５に係る発明は、
前記ゲート絶縁層及び前記チャネル層は、有機ガリウム化合物と活性化した酸素とを、酸素及び水素の少なくとも一方を含む雰囲気下にて１００℃以下で反応させる工程を経て形成された、請求項１から請求項４までのいずれか１項に記載の電界効果型トランジスタである。
【発明の効果】
【００１２】
請求項１に係る発明によれば、ゲート絶縁層及びチャネル層が酸化ガリウムを含まない場合に比較して、ゲート絶縁層とチャネル層との間の界面が良好となる。
【００１３】
請求項２に係る発明によれば、ゲート絶縁層に含まれる酸化ガリウムにおけるガリウム（Ｇａ）及び酸素（Ｏ）の原子数比を考慮しない場合に比較して、ゲート絶縁層の絶縁性が良好となる。
【００１４】
請求項３に係る発明によれば、ゲート絶縁層及びチャネル層に含まれる酸化ガリウムにおけるガリウム（Ｇａ）及び酸素（Ｏ）の原子数比を考慮しない場合に比較して、ゲート絶縁層及びチャネル層の機能が確保される。
【００１５】
請求項４に係る発明によれば、基板が可撓性を有していても、電界効果型トランジスタが構成される。
【００１６】
請求項５に係る発明によれば、１００℃を超える温度で層を形成する場合に比較して、どのような基板に形成しても、電界効果型トランジスタが構成される。
【図面の簡単な説明】
【００１７】
【図１】本実施形態の電界効果型トランジスタの層構成の一例を示した概略構成図である。
【図２】本実施形態の電界効果型トランジスタの層構成の一例を示した概略構成図である。
【図３】本実施形態の電界効果型トランジスタの層構成の一例を示した概略構成図である。
【図４】（Ａ）は、ゲート絶縁層及びチャネル層の形成に用いる成膜装置の一例を側面から見た場合の概略断面図を表し、（Ｂ）は、（Ａ）のＡ１−Ａ２線断面図である。
【図５】プラズマ発生装置の他の例を示す概略構成図である。
【図６】本実施形態の電界効果型トランジスタの一例において、ゲート電圧ＶＧを変化させたときのソース−ドレイン間電流ＩＳＤとソース−ドレイン間電圧ＶＳＤとの相関を示した図である。
【発明を実施するための形態】
【００１８】
以下、本発明の実施形態について図面を参照しつつ説明するが、これに限定されるわけではない。
【００１９】
［電界効果型トランジスタ］
図１から図３は、本実施形態に係る電界効果型トランジスタ（以下、「ＦＥＴ」と称する場合がある）の構成の一例を示す模式断面図である。図１から図３中、機能が共通する部材には同一の符号が付してあり、１が基板、２がソース電極、３がドレイン電極、４がチャネル層、５がゲート電極、６がゲート絶縁層を表す。
以下、図１から図３に示す電界効果型トランジスタの構成について順に説明する。
【００２０】
図１に示す電界効果型トランジスタは、例えば、基板１上にゲート電極５、ゲート絶縁層６、チャネル層４がこの順に設けられ、このチャネル層４上にソース電極２及びドレイン電極３が離間した位置に設けられる。
【００２１】
また、図２に示す電界効果型トランジスタは、例えば、基板１上にゲート電極５、ゲート絶縁層６がこの順に設けられ、このゲート絶縁層６上にソース電極２が設けられている。そして、ソース電極２のゲート絶縁層６と接する側と反対側の面をチャネル層４の一端が覆うように、チャネル層４が設けられている。さらに、チャネル層４のソース電極２を覆う一端と反対側の端において、チャネル層４の上にドレイン電極３が設けられている。
【００２２】
さらに、図３に示す電界効果型トランジスタは、例えば、基板１上にソース電極２及びドレイン電極３が離間した位置に設けられると共に、ソース電極２及びドレイン電極３を被覆するようにチャネル層４が設けられている。そして、このチャネル層４上に、ゲート絶縁層６、ゲート電極５がこの順に設けられている。
【００２３】
図１から図３に示すような電界効果型トランジスタにおいては、ゲート電極５に印加される電圧によってソース電極２とドレイン電極３との間のチャネル層４に流れる電流が制御される。
【００２４】
なお、本実施形態の電界効果型トランジスタを用いて、何らかの電子デバイスを作製する場合には、基板上に、１個以上の本実施形態の電界効果型トランジスタを搭載した構成（半導体装置）として利用してもよく、この半導体装置に、さらに他の素子や回路等を組み合わせることにより電子デバイスを作製してもよい。
【００２５】
次に、本実施形態の電界効果型トランジスタを構成する各部材について詳細に説明する。以下、符号は省略して説明する。
【００２６】
＜ゲート絶縁層＞
ゲート絶縁層は、酸化ガリウムを含む層である。
【００２７】
ゲート絶縁層に含まれる酸化ガリウムにおける、ガリウム（Ｇａ）及び酸素（Ｏ）の原子数を、それぞれＩＧａ及びＩＯとしたとき、ＩＯ／ＩＧａの値は１．３以上１．５以下であることが好ましく、１．４以上１．５以下がより好ましく、１．５が最も好ましい。ＩＯ／ＩＧａの値が上記範囲であることにより、ゲート絶縁層の絶縁性が高く（すなわち電気抵抗が高く）、耐圧性、透明性、水蒸気バリア性、及び酸素バリア性に優れ、かつ、経時的な物性変化が極めて小さくなる。
【００２８】
ゲート絶縁層に含まれる酸化ガリウムは、ガリウム（Ｇａ）及び酸素（Ｏ）の他に、第３の元素として水素（Ｈ）を含む、水素含有酸化ガリウムであることが好ましい。ゲート絶縁層に含まれる酸化ガリウムが水素（Ｈ）を含むと、酸化ガリウムのダングリングボンドや構造欠陥を水素が補償することにより、電気的安定性、化学的安定性、及び機械的安定性が向上し、高い硬度及び高い透明性が得られ、かつ、ゲート絶縁層表面の高い撥水性や低摩擦係数が得られる。
【００２９】
ゲート絶縁層に含まれる酸化ガリウムに水素（Ｈ）が含まれる場合、ゲート絶縁層に含まれる酸化ガリウムにおける水素（Ｈ）の原子数をＩＨとすると、ＩＨ／（ＩＧａ＋ＩＯ）の値は０．０１以上０．３０以下が好ましく、０．０５以上０．２０以下がより好ましい。ＩＨ／（ＩＧａ＋ＩＯ）の値が０．０１以上であると、膜内部の構造的な乱れが低減され、電気的に安定で機械的特性が良好になり、ＩＨ／（ＩＧａ＋ＩＯ）の値が０．３０以下であると、ゲート絶縁層の硬度や化学的安定性（特に耐水性）が良好となる。
また、電界効果型トランジスタが可撓性を有する基板上に形成されたものである場合は、基板の折り曲げや歪みにゲート絶縁層が耐えうるという観点から、ＩＨ／（ＩＧａ＋ＩＯ）の値は、０．１以上０．２以下であることがさらに好ましい。
【００３０】
ゲート絶縁層に含まれる酸化ガリウムには、炭素（Ｃ）が含まれていてもよい。この場合、ゲート絶縁層中における炭素（Ｃ）の含有量は、１５原子％以下であることが好ましい。ゲート絶縁層中における炭素（Ｃ）の含有量が１５原子％以下であると、炭素がゲート絶縁層中で−ＣＨ２や−ＣＨ３として存在することが抑制されるため、ゲート絶縁層中の水素（Ｈ）含有量が低く抑えられ、ゲート絶縁層中の大気中での化学的安定性等がより高められる。
【００３１】
なお、ゲート絶縁層に含まれる酸化ガリウムは、ガリウム（Ｇａ）以外の金属原子を含まない酸化ガリウムである。特に本実施形態では、ゲート絶縁層に含まれる酸化ガリウムが、希少な金属であるインジウム（Ｉｎ）を含まないため、インジウム（Ｉｎ）を用いずにトランジスタを作製することにより、トランジスタの価格が低く抑えられる。
【００３２】
ゲート絶縁層の厚み方向の組成は、均一であってもよいが、Ｇａと酸素とを含む組成であれば、膜の厚み方向において組成に傾斜構造を有していたり、多層構造に構成されたものであったりしてもよい。
【００３３】
ゲート絶縁層の厚み方向における酸素の濃度分布は、電極等を支持する支持基材側に向かって減少していてもよいし、支持基材側に向かって増加していてもよい。
【００３４】
ゲート絶縁層中に含まれるガリウム（Ｇａ）、酸素（Ｏ）、炭素（Ｃ）等の元素の前記含有量は、ラザフォードバックスキャタリング（ＲＢＳ）により求められる。
ここで、前記ラザフォードバックスキャタリング（ＲＢＳ）について詳述する。ＲＢＳでは、加速器（ＮＥＣ社製の３ＳＤＨ  Ｐｅｌｌｅｔｒｏｎ、エンドステーション、ＣＥ＆Ａ社製のＲＢＳ−４００）及びシステムとして３Ｓ−Ｒ１０が用いられ、解析にはＣＥ＆Ａ社製のＨＹＰＲＡプログラム等が用いられる。
ＲＢＳの測定条件は、以下の通りである。
・Ｈｅ＋＋イオンビームエネルギー：２．２７５ｅＶ
・検出角度：１６０°入射ビームに対してＧｒａｚｉｎｇ Ａｎｇｌｅ １０９°
・ＲＢＳ測定
測定では、厚み方向の分布を含めて測定される。具体的には、Ｈｅ＋＋イオンビームを試料に対して垂直に入射し、検出器をイオンビームの方向に対して１６０°の位置にセットし、後方散乱されたＨｅのシグナルを測定する。検出したＨｅのエネルギーと強度から組成比と膜厚を決定する。組成比と膜厚を求める精度を向上させるために二つの検出角度でスペクトルを測定してもよい。深さ方向分解能や後方散乱力学の異なる二つの検出角度で測定しクロスチェックすることにより精度が向上する。
ターゲット原子によって後方散乱されるＨｅ原子の数は、１）ターゲット原子の原子番号、２）散乱前のＨｅ原子のエネルギー、３）散乱角度の３つの要素のみにより決まる。測定された組成から密度を計算によって仮定して、これを用いて膜厚を算出する。密度の誤差は２０％以内である。
【００３５】
また、ゲート絶縁層中の水素の含有量は、ハイドロジェンフォワードスキャタリング（ＨＦＳ）により求められる。ＨＦＳは、加速器（ＮＥＣ社製の３ＳＤＨ Ｐｅｌｌｅｔｒｏｎ、エンドステーション、ＣＥ＆Ａ社製のＲＢＳ−４００）が用いられ、システムとして３Ｓ−Ｒ１０が用いられる。解析には、ＣＥ＆Ａ社製のＨＹＰＲＡプログラムが用いられる。
ＨＦＳの測定条件は、以下の通りである。
・Ｈｅ＋＋イオンビームエネルギー：２．２７５ｅＶ
・検出角度：１６０°入射ビームに対してＧｒａｚｉｎｇ Ａｎｇｌｅ ３０°
・ＨＦＳ測定
測定は、Ｈｅ＋＋イオンビームの方向に対して、検出器が３０°に、試料が法線から７５°になるようにセットすることにより、試料の前方に散乱する水素のシグナルを拾う。このとき、検出器を薄いアルミ箔で覆い、水素とともに散乱するＨｅ原子を取り除くことがよい。定量は、参照用試料と被測定試料との水素のカウントを阻止能で規格化した後に比較することによって行なう。参照用試料としては、Ｓｉ中にＨをイオン注入した試料と白雲母を使用する。白雲母は、水素濃度が６．５ａｔｏｍｉｃ％であることが知られている。最表面に吸着している水素（Ｈ）は、清浄なＳｉ表面に吸着しているＨ量を差し引くことによって行なわれる。
【００３６】
ゲート絶縁層全体中における各元素の含有量を測定する方法としては、上記方法の他、Ｘ線光電子分光（ＸＰＳ）や二次電子質量分析法により測定する方法も挙げられる。
また、ゲート絶縁層中の水素含有量を測定する方法としては、上記方法の他、赤外吸収スペクトル測定により、ガリウム−水素結合によるピークやＮ−Ｈ結合によるピークの強度から水素含有量を推定する方法も挙げられる。
【００３７】
ゲート絶縁層の結晶性及び非結晶性は特に限定されず、例えば、微結晶、多結晶、又は非晶質が挙げられ、そのいずれであってもよい。
なお、ゲート絶縁層は、安定性や硬度の観点からは、微結晶が含まれた非晶質、非晶質が含まれた微結晶、又は非晶質が含まれた多結晶であってもよいが、半導体膜表面の平滑性や摩擦の点からは非晶質であることが好ましい。結晶性及び非結晶性は、ＲＨＥＥＤ（反射高速電子線回折）測定により得られた回折像の点や線の有無により判別する。また、非晶質性は、Ｘ線回折スペクトル測定で回折角に固有の鋭いピークが現れないことによっても判別される。
【００３８】
ゲート絶縁層は、その結晶性及び非結晶性が、微結晶、多結晶あるいは非晶質のいずれの場合においても、その内部構造に含まれる結合欠陥、転位欠陥、結晶粒界の欠陥などを不活性化するために、ゲート絶縁層中に水素やハロゲン元素が含まれていてもよい。ゲート絶縁層中の水素やハロゲン元素は、上記欠陥などに取り込まれて、反応活性点を消失させ、電気的な補償を行う働きを有する。従って、ゲート絶縁層の欠陥準位による不必要なキャリア生成が抑制される。
【００３９】
＜ゲート絶縁層の製造方法＞
次に、ゲート絶縁層の製造方法について説明する。
ゲート絶縁層には、例えば、プラズマＣＶＤ（Ｃｈｅｍｉｃａｌ  Ｖａｐｏｒ  Ｄｅｐｏｓｉｔｉｏｎ）法、有機金属気相成長法、分子線エキタピシー法、蒸着、スパッタリング等の公知の気相成膜法等が利用されるが、リモートプラズマ有機金属化学堆積法を用いることが好ましい。
【００４０】
この場合、酸素を含む物質を、反応に必要なエネルギー状態又は励起状態に活性化する活性化手段によって、前記酸素を含む物質を活性種とし、前記活性種と、活性化していないガリウム（Ｇａ）を含む有機金属化合物とを反応させることにより、基材上にゲート絶縁層を形成することが好ましい。
これにより、基材が有機材料を含む場合、例えば、可撓性を有するプラスチック基板又は電極を形成する場合においても、基材に熱的なダメージを与えることなく、上述した特性を有するゲート絶縁層が形成される。なお、ゲート絶縁層の形成に際しては、基材の表面を予めプラズマによりクリーニングしてもよい。
【００４１】
ゲート絶縁層は、通常は、酸素を含む物質、Ｇａ原子を含む有機金属化合物、又はこれらを気化したガスを、基材が配置された反応室（成膜室）内にて、反応室へと各々の成分又はこれらを含むガスを供給しつつ、反応を終えたガスを反応室から排気しながら行なわれる。かかる観点からは、Ｇａを含む有機金属化合物を、酸素を含む物質を活性化する活性化手段の下流側に導入することが好ましい。これにより、Ｇａを含む有機金属化合物が導入された位置よりも上流側で活性化された酸素を含む物質が、活性化手段の下流側で合流するため、活性化していないＧａを含む有機金属化合物と活性化した酸素を含む物質とを反応させる工程が設けられる。
【００４２】
この工程では、基材が有機材料を含む場合、例えばＩＴＯ（錫ドープ酸化インジウム）電極が形成されたＰＥＴ（ポリエチレンテレフタレート）フィルム基板を用いる場合や、ＰＥＤＯＴ（ポリエチレンテレフタレート）及びＰＳＳ（ポリスチレンスルホン酸）を含む電極が形成された基板を用いる場合等には、ゲート絶縁層を形成する際の基材（基板等）表面の最高温度が１００℃以下であることが好ましく、５０℃以下であることが好ましく、常温（２５℃）に近ければ近いほど好ましい。基材表面の最高温度が１００℃以下であると、基材の変形が抑えられ、基材に含まれる有機材料の分解等の抑制によりその物性を良好に保てる。
【００４３】
以下、リモートプラズマ有機金属化学堆積法によるゲート絶縁層の作製方法について図４を参照して詳細に説明する。図４は、電極の形成に用いる成膜装置の一例を示す概略構成図であり、図４（Ａ）は、成膜装置を側面から見た場合の概略断面図であり、図４（Ｂ）は、図４（Ａ）中のＡ１−Ａ２線断面図である。
図４中において、１０は成膜室、１１は排気口、１２は基体回転部、１３は基体ホルダー、１４は基板、１５はガス導入部、１６はシャワーノズル、１７はプラズマ拡散部、１８は高周波電力供給部、１９は平板電極、２０はガス導入管、２１は高周波放電管部である。
【００４４】
図４に示す成膜装置において、成膜室１０の一端には、不図示の真空排気装置に接続された排気口１１が設けられており、成膜室１０の排気口１１が設けられた側と反対側に、高周波電力供給部１８、平板電極１９、及び高周波放電管部２１から構成されたプラズマ発生装置が設けられている。
【００４５】
このプラズマ発生装置は、高周波放電管部２１と、高周波放電管部２１内に配置され、放電面が排気口１１側に設けられた平板電極１９と、高周波放電管部２１外に配置され、平板電極１９の放電面と反対側の面に接続された高周波電力供給部１８とから構成されている。なお、高周波放電管部２１には、高周波放電管部２１内にガスを供給するためのガス導入管２０の一端が接続されており、このガス導入管２０の他端は、不図示の第１のガス供給源に接続されている。
【００４６】
本実施形態では、図４に示す成膜装置に設けられたプラズマ発生装置に代えて、図５に示すプラズマ発生装置を用いてもよい。図５は、図４に示す成膜装置において利用されるプラズマ発生装置の他の例を示す概略構成図であり、プラズマ発生装置の側面図である。
図５中、２２が高周波コイル、２３が石英管を表し、２０は、図４中に示すガス導入管と同様である。このプラズマ発生装置は、石英管２３と、石英管２３の外周面沿って設けられた高周波コイル２２とからなり、石英管２３の一端は成膜室１０（図５中は不図示）と接続されている。また、石英管２３の他端には、石英管２３内にガスを導入するためのガス導入管２０が接続されている。
【００４７】
平板電極１９の放電面側には、図４に示すように、放電面と平行な棒状のシャワーノズル１６が接続されており、シャワーノズル１６の一端は、ガス導入管１５と接続され、このガス導入管１５は成膜室１０外に設けられた不図示の第２のガス供給源と接続されている。
【００４８】
また、成膜室１０内には、基体回転部１２が設けられており、円筒状の基体１４が、シャワーノズルの長手方向と基体１４の軸方向とが平行に対面するように基体ホルダー１３を介して基体回転部１２に取り付けられるようになっている。成膜（ゲート絶縁層の形成）に際しては、基体回転部１２が回転することによって、基体１４が周方向に回転する。なお、基体１４としては、予めゲート電極が形成された基板、又は予めソース電極、ドレイン電極、及びチャネル層が形成された基板等が挙げられる。図４に示した基体１４は可撓性を有する基体であるため、基体ホルダー１３の外周面に基体１４を曲げて筒状にした状態で設置しているが、これに限られず、例えば剛直な基体にゲート絶縁層を形成する場合には、基体ホルダー１３の代わりに平板上の基体を固定する基体ホルダーを用いてもよい。成膜に際しては、基体回転部１２が回転することによって、基体１４が周方向に回転し、ゲート絶縁層が形成されるようになっている。なお、ゲート絶縁層に特定の形状を持たせる場合、当該形状の開口を有するマスクで覆って成膜してもよいし、全面を成膜した後にエッチング等により当該形状をパターニングしてもよい。
【００４９】
ゲート絶縁層の形成は、上記の成膜装置を用いて、例えば以下のように実施される。
まず、Ｈ２ガスとＨｅガスと酸素ガスとをガス導入管２０から高周波放電管２１内に導入すると共に、高周波電力供給部１８から平板電極１９に１３．５６ＭＨｚのラジオ波を供給する。この際、平板電極１９の放電面側から排気口１１側へと放射状に広がるようにプラズマ拡散部１７が形成される。ここで、ガス導入管２０から導入された３種類のガスは、成膜室１０を平板電極１９側から排気口１１側へと流れる。平板電極１９は電極の周りをアースシールドで囲んだものでもよい。
【００５０】
次に、水素をキャリアガスとして用いて希釈したトリメチルガリウムガスをガス導入管
１５、活性化手段である平板電極１９の下流側に位置するシャワーノズル１６を介して成
膜室１０に導入することによって、基体１４の表面にガリウム（Ｇａ）と酸素を含む非単結晶膜が成膜される。
【００５１】
基体１４に有機材料を用いた基板を用いる場合には、成膜時の基体１４の表面温度は、１００℃以下が好ましく、８０℃以下がより好ましく、５０℃以下が特に好ましい。基体１４表面の温度が、成膜開始当初は１００℃以下であっても、プラズマの影響で１５０℃より高くなる場合には、基体や有機薄膜が熱で損傷を受ける場合があるため、この影響を考慮して基体１４の表面温度を制御することが好ましい。
【００５２】
基体１４の表面温度は、加熱及び／又は冷却手段（不図示）によって制御してもよいし、放電時の自然な温度上昇に任せてもよい。基体１４を加熱する場合には、ヒータを基体１４の外側や内側に設置してもよい。基体１４を冷却する場合には、基体１４の内側に冷却用の気体又は液体を循環させてもよい。
また、放電による基体１４の表面温度の上昇を避けたい場合には、基体１４の表面に当たる高エネルギーの気体流を調節することが効果的である。この場合、ガス流量や放電出力、圧力などの条件を所要温度となるように調整する。
【００５３】
Ｇａを含むガスとしては、例えば、トリメチルガリウム、トリエチルガリウム等を含むガスが用いられる。また、これらのガスは、２種以上混合してもよい。
【００５４】
Ｇａの供給材料として酸素原子を含む有機金属化合物を用い、Ｇａと酸素とを主に含むＧａＯ膜を形成する場合、成膜室１０内には活性水素が存在することが好ましい。活性水素は、キャリアガスとして使用する水素ガスや有機金属化合物に含まれる水素原子から供給されるものでもよい。また、キャリアガスとして、ヘリウムなどの希ガスや水素を組み合わせて用いれば、ヘリウムなどの希ガスと水素とによる基体１４の表面で成長する膜のエッチング効果により、１００℃以下の低温でも、高温成長時と同等の水素の少ない非晶質のＧａと酸素の化合物が形成される。
【００５５】
上述した方法により、活性化された水素、酸素、希ガス、及びＧａが基体１４の表面近傍に存在し、さらに活性化された希ガスや水素が、有機金属化合物を構成するメチル基やエチル基等の炭化水素基の水素を分子として脱離させる効果を有する。それゆえ、基体１４の表面には、水素含有量が少なく、酸素とＧａが三次元的な結合を構成する硬質膜であり表面層が低温で形成される。
【００５６】
図４に示す成膜装置のプラズマ発生手段は、高周波発振装置を用いたものであるが、これに限定されるものではなく、例えば、マイクロ波発振装置を用いたり、エレクトロサイクロトロン共鳴方式やヘリコンプラズマ方式の装置を用いたりしてもよい。また、高周波発振装置の場合は、誘導型でも容量型でもよい。
さらに、これらの装置を２種以上組み合わせて用いてもよく、あるいは同種の装置を２つ以上用いてもよい。プラズマの照射によって基体１４表面の温度が上昇しないためには、高周波発振装置が好ましいが、熱の照射を防止する装置を設けてもよい。
【００５７】
２種以上の異なるプラズマ発生装置（プラズマ発生手段）を用いる場合には、同じ圧力で同時に放電が生起されるようにすることが好ましい。また、放電する領域と、成膜する領域（基体が設置された部分）とに圧力差を設けてもよい。これらの装置は、成膜装置内をガスが導入される部分から排出される部分へと形成されるガス流に対して直列に配置してもよいし、いずれの装置も基体の成膜面に対向するように配置してもよい。
例えば、２種のプラズマ発生手段をガス流に対して直列に設置する場合、図４に示す成膜装置を例に挙げると、シャワーノズル１６を電極として成膜室１０内に放電を起こさせる第２のプラズマ発生装置として利用される。この場合、ガス導入管１５を介して、シャワーノズル１６に高周波電圧を印加して、シャワーノズル１６を電極として成膜室１０内に放電を起こさせる。あるいは、シャワーノズル１６を電極として利用する代わりに、成膜室１０内の基体１４とプラズマ発生領域である平板電極１９とに挟まれた位置に円筒状の電極を設けて、この円筒状電極を利用して成膜室１０内に放電を起こさせてもよい。
【００５８】
また、異なる２種のプラズマ発生装置を同一の圧力下で利用する場合、例えば、マイクロ波発振装置と高周波発振装置とを用いる場合、励起種の励起エネルギーが大きく変わり、膜質の制御に有効である。また、放電は大気圧で行なってもよい。大気圧で放電を行う場合にはキャリアガスとしてＨｅを使用することが望ましい。
【００５９】
＜チャネル層＞
チャネル層は、酸化ガリウムを含む層である。
【００６０】
チャネル層に含まれる酸化ガリウムにおける、ガリウム（Ｇａ）及び酸素（Ｏ）の原子数を、それぞれＳＧａ及びＳＯとしたとき、ＳＯ／ＳＧａの値は、前記ＩＯ／ＩＧａの値（ゲート絶縁層内の酸化ガリウム組成比）よりも小さいことが好ましい。それにより、ゲート絶縁層及びチャネル層の機能が確保される。
【００６１】
具体的なＳＯ／ＳＧａの値は、１．１以上１．５以下が好ましく、１．１以上１．４以下がより好ましく、１．１以上１．３以下がさらに好ましい。ＳＯ／ＳＧａの値が１．１以上であることにより、大気中の酸素や酸化雰囲気中においても耐酸化性に優れ、経時的な物性変化（電気的物性や機械的特性の物性変化）が小さくなる。またＳＯ／ＳＧａの値が１．１未満である場合に比べて、金属ガリウムの性質が付与され柔らかくなることが抑制される。
【００６２】
チャネル層の酸化ガリウムに含まれる酸素（Ｏ）の含有量は、３０原子％以下であることが好ましい。上記酸素（Ｏ）の含有量が３０原子％以下であると、チャネル層の抵抗が高くなりすぎることによるトランジスタ特性の悪化が抑制され、デバイスとして正常に動作する。
【００６３】
チャネル層に含まれる酸化ガリウムは、ガリウム（Ｇａ）及び酸素（Ｏ）の他に、第３の元素として水素（Ｈ）を含む、水素含有酸化ガリウムであることが好ましい。チャネル層に含まれる酸化ガリウムが水素（Ｈ）を含むと、酸化ガリウムのダングリングボンドや構造欠陥を水素が補償することにより、電気的安定性、化学的安定性、及び機械的安定性が向上し、高い硬度及び高い透明性が得られ、かつ、ゲート絶縁層表面の高い撥水性や低摩擦係数が得られる。チャネル層の酸化ガリウムに含まれる水素（Ｈ）の好ましい量は、ゲート絶縁層の酸化ガリウムにおける場合と同様である。
またチャネル層に含まれる酸化ガリウムには、炭素（Ｃ）が含まれていてもよい。チャネル層の酸化ガリウムに含まれる炭素（Ｃ）の好ましい量も、ゲート絶縁層の酸化ガリウムにおける場合と同様である。
【００６４】
チャネル層に含まれる酸化ガリウムは、ゲート絶縁層の場合と同様に、ガリウム（Ｇａ）以外の金属を含まない酸化ガリウムである。特に本実施形態では、チャネル層に含まれる酸化ガリウムが、希少な金属であるインジウム（Ｉｎ）を含まないため、インジウム（Ｉｎ）を用いずにトランジスタを作製することにより、トランジスタの価格が低く抑えられる。
【００６５】
チャネル層の組成、元素含有量の測定方法、結晶性等のその他の事項については上記ゲート絶縁層の場合と同様であるため、説明を省略する。
【００６６】
＜チャネル層の製造方法＞
チャネル層の製造方法は、上記ゲート絶縁層の製造方法と同様であるため説明を省略する。
なお、図４に示す成膜装置を用いてリモートプラズマ有機金属化学堆積法によるチャネル層の作製を行う場合、基体１４としては、予めゲート電極及びゲート絶縁層が形成された基板、予めゲート電極、ゲート絶縁層、及びソース電極が形成された基板、並びに予めソース電極及びドレイン電極が形成された基板等が挙げられる。
【００６７】
＜電極＞
ソース電極、ドレイン電極、及びゲート電極に用いられる電極材料は、特に限定されるものではなく、具体的には、例えば、金属、金属酸化物、導電性高分子等が使用される。
金属としてはマグネシウム、アルミニウム、金、銀、銅、クロム、タンタル、インジウム、パラジウム、リチウム、カルシウムおよびこれらの合金が挙げられる。
金属酸化物としては、酸化リチウム、酸化マグネシウム、酸化アルミニウム、酸化スズインジウム（ＩＴＯ）、酸化スズ（ＮＥＳＡ）、酸化インジウム、酸化亜鉛、酸化インジウム亜鉛等の金属酸化膜があげられる。
導電性高分子としては、ポリアニリン、ポリチオフェン、ポリチオフェン誘導体、ポリピロール、ポリピリジン、ポリエチレンジオキシチオフェンとポリスチレンスルホン酸の錯体等があげられる。
【００６８】
電極の形成方法は、特に限定されるものではなく、例えば、真空蒸着法、スパッタリング法、ＣＶＤ法、キャスト法、スピンコート法、浸漬塗布法、ＬＢ法、インクジェット法、バーコート法、ナノインプリンティング法などが挙げられる。さらに具体的には、例えば、上記の電極材料を、蒸着法やスパッタ等の公知の薄膜形成方法を用いて作製した薄膜を、公知のフォトリソグラフィー法やリフトオフ法を利用して形成する方法、インクジェット等によりレジストを用いて所望のパターン（電極形状）にエッチングする方法、アルミニウムなどの電極材料を直接熱転写する方法等が挙げられる。また、電極材料として導電性高分子を用いる場合には、例えば、これを溶媒に溶解させ、インクジェット等によりパターニングする方法も挙げられる。
【００６９】
＜基板＞
基板としては、リン等を高濃度にドープしたシリコン単結晶やガラス、ポリカーボネート樹脂、ポリエステル樹脂、メタクリル樹脂、アクリル樹脂、ポリ塩化ビニル樹脂、セルロース樹脂、ウレタン樹脂、エポキシ樹脂、ポリススチレン樹脂、ポリビニルアセテート樹脂、スチレンブタジエン共重合体、塩化ビニルデン−アクリロニトリル共重合体、塩化ビニル−酢酸ビニル−無水マレイン酸共重合体、シリコン樹脂等のプラスチック基板等が挙げられるが、これに限定されるものではない。
【００７０】
特に、電子ペーパー又はデジタルペーパーや携帯電子機器等の可撓性を求められる電子デバイスに用いられる電子回路に本実施形態の電界効果型トランジスタを用いる場合、基板として可撓性がある基板を用いることが望ましい。具体的には、基板として曲げ弾性率が１０００ＭＰａ以上、より好ましくは５０００ＭＰａ以上である基板を用いることにより、可撓性がある表示素子の駆動回路や電子回路に適応する。
可撓性を有する基板を構成する材料としては有機材料が挙げられるが、前記のように、ゲート絶縁層及びチャネル層を１００℃以下で形成させることにより、基板が損傷を受けずに電界効果型トランジスタが作製される。
【００７１】
以上説明したように、本実施形態の電界効果型トランジスタは、ゲート絶縁層及びチャネル層が共に酸化ガリウムであるため、ゲート絶縁層とチャネル層との間の界面が良好であり、その結果としてＯｎ／Ｏｆｆ比が向上する。
その理由は定かではないが以下の通りであると考えられる。
【００７２】
例えば、従来ゲート絶縁層の材料として用いられてきたＳｉＯ２、ＳｉＮｘ等に比べて高誘電率のＹ２Ｏ３やＨｆＯ２を用いてゲート絶縁層を形成すると、ゲート絶縁層が結晶化して粒状になる場合がある。上記ゲート絶縁層が粒状になる現象は、高温（例えば１００℃よりも高い温度）でゲート絶縁層を形成する場合だけでなく、低温（例えば１００℃以下）でゲート絶縁層を形成する場合でも起こりうる。そのため、このような材料を用いると、ゲート絶縁層とチャネル層との間に良好な界面を形成することは非常に困難である。
【００７３】
一方、本実施形態では上記の通りゲート絶縁層が酸化ガリウムであるため、上記ゲート絶縁層が粒状になる現象が起こりにくいと考えられる。また、本実施形態では上記の通りチャネル層にも酸化ガリウムを用い、ゲート絶縁層の構成元素とチャネル層の構成元素が同じであり、組成比が異なるのみであるため、構成元素が異なる場合に比べて、良好な界面が形成されると考えられる。
【００７４】
特に本実施形態では、ゲート絶縁層及びチャネル層を連続的に形成することにより、ゲート絶縁層とチャネル層との界面における不純物等の混入が抑制され、さらに良好な界面が得られると考えられる。具体的には、例えば、図４に示す成膜装置を用いて、基体１４として予めゲート電極が形成された基板を用い、ゲート絶縁層を形成した後、基体１４を成膜室１０から外に取り出さずに、チャネル層の形成を行う方法が挙げられる。
【００７５】
また本実施形態では、上記の通りチャネル層が酸化ガリウムであり、資源枯渇が懸念されているインジウム（Ｉｎ）を用いていないため、インジウムの価格高騰の影響を受けにくい。
【実施例】
【００７６】
以下、本発明を、実施例を挙げてさらに具体的に説明する。ただし、これら各実施例は、本発明を制限するものではない。
【００７７】
（実施例１）
＜電界効果型トランジスタの作製＞
基体として厚さ５０μｍのＰＥＴフィルム（東レ社製、ルミラー）の片面に膜厚０．２μｍのＩＴＯが成膜されているＰＥＴフィルムを用いた。基体へのゲート絶縁層の形成は図４に示す構成を有する成膜装置を用いて行った。
【００７８】
まず、成膜装置の成膜室１０内の基体ホルダー１３に基体を載せ固定した。
次に排気口１１を介して成膜室１０内を、圧力が０．１Ｐａになるまで真空排気した。次に、Ｈｅガスと水素ガスと酸素ガスとを混合したガスをガス導入管２０から、直径５０ｍｍの電極１９が設けられた高周波放電管部２１内に、４５０ｓｃｃｍ（水素ガス２００ｓｃｃｍ、Ｈｅガス１５０ｓｃｃｍ，５％Ｈｅ希釈酸素ガス１００ｓｃｃｍ）導入し、高周波電力供給部１８およびマッチング回路（図４中不図示）により、１３．５６ＭＨｚのラジオ波を出力８０Ｗにセットしチューナでマッチングを取り電極１９から放電を行った。この時の反射波は０Ｗであった。
【００７９】
次に、水素ガスをキャリアガスとしたトリメチルガリウムガスを含む混合ガスを、ガス導入管１５を介してシャワーノズル１６から成膜室１０内のプラズマ拡散部１７に、トリメチルガリウムガスの流量が４ｓｃｃｍとなるように導入した。さらにＨｅガスをキャリアガスとした酸素ガスを１．５ｓｃｃｍで導入した。この時、バラトロン真空計で測定した成膜室１０内の反応圧力は４０Ｐａであった。この条件で３５分間成膜することにより膜厚０．１３μｍの水素を含むＧａＯ膜を形成した。
【００８０】
続けて、ゲート絶縁層の上にチャネル層（半導体膜）の製膜を行った。ゲート絶縁層の場合と同様で、原料の流量のみを次のように変えて作製した。
具体的には、高周波放電管部２１内に４５０ｓｃｃｍ（水素ガス２００ｓｃｃｍ、Ｈｅガス１５０ｓｃｃｍ，５％Ｈｅ希釈酸素ガス１００ｓｃｃｍ）導入し、高周波電力供給部１８およびマッチング回路（図４中不図示）により、１３．５６ＭＨｚのラジオ波を出力８０Ｗにセットしチューナでマッチングを取り電極１９から放電を行った。この時の反射波は０Ｗであった。
【００８１】
次に、水素ガスをキャリアガスとしたトリメチルガリウムガスを含む混合ガスを、ガス導入管１５を介してシャワーノズル１６から成膜室１０内のプラズマ拡散部１７に、トリメチルガリウムガスの流量が４ｓｃｃｍとなるように導入した。さらにＨｅガスをキャリアガスとした酸素ガスを０．５ｓｃｃｍで導入した。この時、バラトロン真空計で測定した成膜室１０内の反応圧力は４０Ｐａであった。２０分間成膜することによりゲート絶縁層上に膜厚０．０５μｍの水素を含むＧａＯ膜を形成した。
【００８２】
なお、ゲート絶縁層及びチャネル層の成膜に際しては、加熱は行わなかった。また、Ａｌパイプに貼り付けておいたサーモテープの色を、成膜後に確認したところ、４０℃であった。すなわち、成膜時における基体の最高温度が４０℃であることを意味する。
その後、半導体膜上に、ＥＢ蒸着（昭和真空製ＥＢ蒸着装置）により、メタルマスクを用いて、ソース、ドレイン電極を金で作製した。そのときの電極厚は０．１μｍである。またチャネル長、チャネル幅はそれぞれ、５０μｍ，５００μｍにした。
【００８３】
＜ゲート絶縁層及びチャネル層の分析・評価＞
上記のゲート絶縁層及びチャネル層をＰＥＴフィルムへ成膜する際、それぞれ同時にＳｉ基板へも成膜し、ゲート絶縁層サンプル膜及びチャネル層サンプル膜を形成した。ゲート絶縁層サンプル膜及びチャネル層サンプル膜の赤外線吸収スペクトル測定を実施したところ、いずれも微小のＧａ−Ｈ結合、Ｇａ−Ｏ結合に起因するピークが確認された。これらのことから、ゲート絶縁層及びチャネル層には、ガリウムと酸素と水素とが含まれていることがわかった。
ゲート絶縁層サンプル膜及びチャネル層サンプル膜のＲＨＥＥＤ（反射高速電子線回折）測定により得られた回折像には、いずれもハローパターンのみが見え、膜は非晶質膜であることがわかった。
【００８４】
Ｓｉ基板上に形成されたゲート絶縁層サンプル膜の組成をラザフォード・バック・スキャタリングとハイドロジェン・フォワードスキヤタリングを用いて測定した。その結果、ガリウムと酸素と水素がそれぞれ３３．３、５０．０、１６．７原子％であることが分った。ガリウムと酸素の原子数比は１：１．５となる。すなわち、ＩＯ／ＩＧａの値が１．５である。また、酸素は膜全体に分布しており、炭素は検出されなかった。この結果、ＰＥＴフィルム上に形成された膜は、非晶質膜で、水素を含んだ膜であることが分った。
Ｓｉ基板上に作製されたチャネル層サンプル膜も同様で、各元素（ガリウムと酸素と水素）の比は、３６．３、４３．６、１７．６原子％であることが分った。また、残りの２．５原子％は炭素であった。ガリウムと酸素の原子数比は１：１．２となる。すなわち、ＳＯ／ＳＧａの値が１．２である。
【００８５】
＜トランジスタ特性の評価＞
上記で作製したトランジスタを、半導体パラメータアナライザ（アジレント製、ＨＰ４１５６Ｂ）およびプローバーを用いて、出力、伝達特性を測定した。
図６にゲート電圧ＶＧを変化させたときの、ソース―ドレイン電極間の電流ＩＳＤとソース―ドレイン電極間の電圧ＶＳＤの相関を測定したＩＳＤ―ＶＳＤ特性の結果を示す。図６中、●、■、◆、▲、及び▼は、それぞれゲート電圧ＶＧが０Ｖ、５Ｖ、１０Ｖ、１５Ｖ、及び２０ＶのときにおけるＩＳＤ―ＶＳＤ特性である。
図６において、ＶＧが変化するに従って、ＩＳＤも大きく変化していることから、電界効果型トランジスタとして良好に動作していることがわかる。
【００８６】
また、図６に示すグラフから、以下のようにしてＯｎ／Ｏｆｆ比及びＦＥＴ移動度を求めた。具体的には、Ｏｎ／Ｏｆｆ比は、ソース−ドレイン間に電圧を１０Ｖ印加したときにおいて、ゲート電圧が０Ｖのときのソース−ドレイン間電流Ｉｏｆｆと、ゲート電圧を２０Ｖ印加したときのソース−ドレイン間電流Ｉｏｎと、の比Ｉｏｎ／Ｉｏｆｆから求めた。
【００８７】
また、ＦＥＴ移動度μは、次式（１）より求めた。
μ＝２Ｌ・ＩＳＤ−ｓａｔ／｛Ｗ・Ｃ・（ＶＧ−Ｖｔｈ）２｝          式（１）
ここで、Ｌはチャネル長、Ｗはチャネル幅、ＩＳＤ−ｓａｔは飽和電流値、Ｃはキャパシタンス、ＶＧはゲート電圧、Ｖｔｈは閾値電圧である。なお、閾値電圧Ｖｔｈは、トランジスタの伝達特性（一定のソース−ドレイン電極間の電圧ＶＳＤを印加させながら、ゲート電圧ＶＧを変化させたときのソース−ドレイン電極間の電流ＩＳＤを測定して得られるＩＳＤ―ＶＧ特性）において、ＩＳＤが０（Ａ）のときのゲート電圧における閾値電圧であり、本実施例ではＶｔｈ＝０（Ｖ）である。
【００８８】
なお、上記飽和電流値ＩＳＤ−ｓａｔは、飽和しているときの電流値であり、具体的には、例えば図６では、ＶＧが５ＶのときのＩＳＤ−ｓａｔは１．２μＡ、ＶＧが２０ＶのときのＩＳＤ−ｓａｔは５．７μＡである。
【００８９】
またキャパシタンスＣは、ゲート絶縁膜の容量であり、チャネル長Ｌ、チャネル幅Ｗ、ゲート絶縁膜厚みｄ、及び比誘電率ε（ε＝１０）を用いて、下式（２）から求めた。
Ｃ＝Ｌ・Ｗ・ε・ε０／ｄ              式（２）
式（２）中、ε０は真空の誘電率である。
【００９０】
すべての実施例、比較例において、ＯＮ−ＯＦＦ比及びＦＥＴ移動度は上述のようにして求めた。結果を表１に示す。Ｏｎ／Ｏｆｆ比が高いこと、および、ＦＥＴ移動度が高いことから、ゲート絶縁層とチャネル層との間に良好な界面が出来ていることが推定される。
【００９１】
（実施例２）
＜電界効果型トランジスタの作製＞
ゲート絶縁層を作製するときの水素ガスをキャリアガスとしたトリメチルガリウムガスを含む混合ガスの流量が４ｓｃｃｍとなるように導入し、さらにＨｅガスをキャリアガスとした酸素ガスを０．８ｓｃｃｍで導入した以外は、実施例１と同様にして、電界効果型トランジスタの作製を行った。
【００９２】
＜ゲート絶縁層及びチャネル層の分析・評価＞
ゲート絶縁層を実施例１と同じように評価した結果、ガリウムと酸素と水素がそれぞれ３６．２、４７．０、１６．８原子％であることが分った。ガリウムと酸素の原子数比は１：１．３となる。すなわち、ＩＯ／ＩＧａの値が１．３である。また、酸素は膜全体に分布しており、炭素は検出されなかった。この結果、ＰＥＴフィルム上に形成された膜は、非晶質膜で、水素を含んだ膜であることが分った。
チャネル層は、実施例１同様で、ガリウムと酸素の比が、１：１．２である。すなわち、ＳＯ／ＳＧａの値が１．２である。
【００９３】
＜トランジスタ特性の評価＞
実施例１同様に、出力、伝達特性を測定した。Ｏｎ／Ｏｆｆ比、ＦＥＴ移動度を表１にまとめた。実施例１よりも特性は劣るが、トランジスタとして動作していることが示された。
【００９４】
（実施例３）
＜電界効果型トランジスタの作製＞
チャネル層を作製するときの水素ガスをキャリアガスとしたトリメチルガリウムガスを含む混合ガスの流量が４ｓｃｃｍとなるように導入し、さらにＨｅガスをキャリアガスとした酸素ガスを０．３ｓｃｃｍで導入した以外は、実施例１と同様にして、電界効果型トランジスタの作製を行った。
【００９５】
＜ゲート絶縁層及びチャネル層の分析・評価＞
ゲート絶縁層を実施例１と同じように評価した結果、ガリウムと酸素の原子数比は１：１．５であった。すなわち、ＩＯ／ＩＧａの値が１．５である。
一方、チャネル層は、ガリウムと酸素と水素がそれぞれ３６．８、４０．５、２２．７原子％であることが分った。ガリウムと酸素の原子数比は１：１．１となる。すなわち、ＳＯ／ＳＧａの値が１．１である。酸素は膜全体に分布しており、炭素は検出されなかった。この結果、ＰＥＴフィルム上に形成された膜は、非晶質膜で、水素を含んだ膜であることが分った。
【００９６】
＜トランジスタ特性の評価＞
実施例１同様に、出力、伝達特性を測定した。Ｏｎ／Ｏｆｆ比、ＦＥＴ移動度を表１にまとめた。実施例１よりも特性は劣るが、トランジスタとして動作していることが示された。
【００９７】
（実施例４）
＜電界効果型トランジスタの作製＞
チャネル層を作製するときの水素ガスをキャリアガスとしたトリメチルガリウムガスを含む混合ガスの流量が４ｓｃｃｍとなるように導入し、さらにＨｅガスをキャリアガスとした酸素ガスを１．０ｓｃｃｍで導入した以外は、実施例１と同様にして、電界効果型トランジスタの作製を行った。
【００９８】
＜ゲート絶縁層及びチャネル層の分析・評価＞
ゲート絶縁層を実施例１と同じように評価した結果、ガリウムと酸素の原子数比は１：１．５であった。すなわち、ＩＯ／ＩＧａの値が１．５である。
一方、チャネル層は、ガリウムと酸素と水素がそれぞれ３５．０、４７．０、１８．０原子％であることが分った。ガリウムと酸素の原子数比は１：１．３となる。すなわち、ＳＯ／ＳＧａの値が１．３である。酸素は膜全体に分布しており、炭素は検出されなかった。この結果、ＰＥＴフィルム上に形成された膜は、非晶質膜で、水素を含んだ膜であることが分った。
【００９９】
＜トランジスタ特性の評価＞
実施例１同様に、出力、伝達特性を測定した。Ｏｎ／Ｏｆｆ比、ＦＥＴ移動度を表１にまとめた。チャネル層の抵抗が非常に高いため、電流が流れにくく、実施例１よりも特性は劣るが、トランジスタとして動作していることが示された。
【０１００】
（実施例５）
＜電界効果型トランジスタの作製＞
チャネル層を作製するときの水素ガスをキャリアガスとしたトリメチルガリウムガスを含む混合ガスの流量が４ｓｃｃｍとなるように導入し、さらにＨｅガスをキャリアガスとした酸素ガスを０．２ｓｃｃｍで導入した以外は、実施例１と同様にして、電界効果型トランジスタの作製を行った。
【０１０１】
＜ゲート絶縁層及びチャネル層の分析・評価＞
ゲート絶縁層を実施例１と同じように評価した結果、ガリウムと酸素の原子数比は１：１．５であった。すなわち、ＩＯ／ＩＧａの値が１．５である。
一方、チャネル層は、ガリウムと酸素と水素がそれぞれ３９．７、４０．２、２０．１原子％であることが分った。ガリウムと酸素の原子数比は１：１．０となる。すなわち、ＳＯ／ＳＧａの値が１．０である。酸素は膜全体に分布しており、炭素は検出されなかった。この結果、ＰＥＴフィルム上に形成された膜は、非晶質膜で、水素を含んだ膜であることが分った。
【０１０２】
＜トランジスタ特性の評価＞
実施例１同様に、出力、伝達特性を測定した。Ｏｎ／Ｏｆｆ比、ＦＥＴ移動度を表１にまとめた。実施例１よりも特性は劣る（すなわち、チャネル層の半導体膜の抵抗が非常に小さいためＯｎ／Ｏｆｆ比の値が小さい）が、トランジスタとして動作していることが示された。
【０１０３】
（比較例１）
＜電界効果型トランジスタの作製＞
３インチのシリコンウエハーにゲート電極として、Ｔｉ０．０１μｍ、およびＡｕ０．１μｍをＥＢ蒸着（昭和真空製ＥＢ蒸着装置）により、蒸着した。さらに、同様にＥＢ蒸着により、ゲート絶縁膜として、酸化ハフニウムを０．２μｍ蒸着させた。その基板に、酸化亜鉛を、同じくＥＢ蒸着によって０．１μｍ堆積させた。その後、実施例１同様、半導体膜上に、メタルマスクを用いて、ソース、ドレイン電極を金で作製した。そのときの電極厚は０．１μｍである。またチャネル長、チャネル幅はそれぞれ、５０μｍ，５００μｍにした。
【０１０４】
＜トランジスタ特性の評価＞
実施例１同様に、出力、伝達特性を測定した。Ｏｎ／Ｏｆｆ比、ＦＥＴ移動度を表１にまとめた。実施例１から実施例５に比べて、Ｏｎ／Ｏｆｆ比及びＦＥＴ移動度いずれも低いことが分かる。これは、酸化ハフニウムと酸化亜鉛界面が良好でないためと考えられる。
【０１０５】
【表１】
2010212436.tif 000003
【符号の説明】
【０１０６】
１：  基板
２：  ソース電極
３：  ドレイン電極
４：  チャネル層
５：  ゲート電極
６：  ゲート絶縁層
【図１】
2010212436.tif 000004
【図２】
2010212436.tif 000005
【図３】
2010212436.tif 000006
【図４】
2010212436.tif 000007
【図５】
2010212436.tif 000008
【図６】
2010212436.tif 000009